"前面及び反対の後面;ならびに前面から後面の層状構造形状を含む、水和シリコーンヒドロゲルコンタクトレンズであって、層状構造形状が、前面外部ヒドロゲル層、シリコーンヒドロゲル材料の内部層及び後面外部ヒドロゲル層を含み、シリコーンヒドロゲル材料が、少なくとも約50、好ましくは、少なくとも約60、より好ましくは、少なくとも約70、さらにより好ましくは、少なくとも約90、最も好ましくは、少なくとも約110barrerの酸素透過度、及び約10~約70、好ましくは、約10~約65、より好ましくは、約10~約60、さらにより好ましくは、約15~約55、最も好ましくは、約15~約50重量の第一含水率WCSiHyと表されるを有し、前面及び後面外部ヒドロゲル層が、実質的に均一な厚さであり、且つ、シリコーンヒドロゲル材料の内部層を完全に包み込むようにコンタクトレンズの周辺端部で融合しており、前面及び後面外部ヒドロゲル層が、互いに独立して、aWCSiHy≦45である場合、少なくとも約100好ましくは、少なくとも約150、より好ましくは、少なくとも約200、さらにより好ましくは、少なくとも約250、最も好ましくは、少なくとも約300の水膨張率を有すること、又はbWCSiHy>45である場合、少なくとも約の水膨張率を有することを特徴とする、WCSiHyより高い第二含水率を有し、前面及び後面外部ヒドロゲル層の各々の厚さが、約0.1μm~約20μm、好ましくは、約0.25μm~約15μm、より好ましくは、約0.5μm~約15μm、さらにより好ましくは、約1μm~約10μmである完全に水和した状態のシリコーンヒドロゲルコンタクトレンズの後面から前面の断面にわたって原子間力顕微鏡法で測定したとき、水和シリコーンヒドロゲルコンタクトレンズ。前面及び後面外部ヒドロゲル層が、互いに独立して、WCSiHy≦55である場合、少なくとも約150の水膨張率を有する、請求項1に記載の水和シリコーンヒドロゲルコンタクトレンズ。前面及び後面外部ヒドロゲル層が、互いに独立して、WCSiHy≦60である場合、少なくとも約200の水膨張率を有する、請求項1に記載の水和シリコーンヒドロゲルコンタクトレンズ。前面及び後面外部ヒドロゲル層が、互いに独立して、WCSiHy≦65である場合、少なくとも約250の水膨張率を有する、請求項1に記載の水和シリコーンヒドロゲルコンタクトレンズ。前面及び後面外部ヒドロゲル層が、互いに独立して、少なくとも約300の水膨張率を有する、請求項1に記載の水和シリコーンヒドロゲルコンタクトレンズ。シリコーンヒドロゲル材料が、少なくとも約70の酸素透過度、及び約15~約55重量の第一含水率WCSiHyを有し、前面及び後面外部ヒドロゲル層の各々の厚さが、約0.25μm~約15μmである、請求項1~5のいずれか一項に記載の水和シリコーンヒドロゲルコンタクトレンズ。前面及び後面外部ヒドロゲル層が、互いに独立して、内部層に対して少なくとも約20、好ましくは、少なくとも約25、より好ましくは、少なくとも約30、さらにより好ましくは、少なくとも約35、最も好ましくは、少なくとも約40低下した表面係数surfacemodulusを有する、請求項1~6のいずれか一項に記載の水和シリコーンヒドロゲルコンタクトレンズ。前面及び後面外部ヒドロゲル層の各々の厚さが、約0.5μm~約12.5μmである、請求項1~7のいずれか一項に記載の水和シリコーンヒドロゲルコンタクトレンズ。シリコーンヒドロゲル材料が、約0.4MPa~約1.5MPaの弾性率を有する、請求項1~8のいずれか一項に記載の水和シリコーンヒドロゲルコンタクトレンズ。前面及び後面が、正電荷粒子付着試験において、最大約200、好ましくは、最大約160、より好ましくは、最大約120、さらにより好ましくは、最大約90、最も好ましくは、最大約60個の正電荷粒子を引き付けることを特徴とする、低い表面濃度の負電荷基例えば、カルボン酸基を有する、請求項1~9のいずれか一項に記載の水和シリコーンヒドロゲルコンタクトレンズ。バルク材料としてのシリコーンヒドロゲル材料、前面及び反対の後面を含む水和シリコーンヒドロゲルコンタクトレンズであって、少なくとも約40、好ましくは、少なくとも約60、より好ましくは、少なくとも約80、さらにより好ましくは、少なくとも約110barrermmの酸素伝達率、及び断面表面係数プロファイルここで、該断面表面係数プロファイルは、コンタクトレンズの断面の表面の前面と後面間の最短線に沿って、該前面及びその近傍を含む前面外部域;該最短線の中心及びその周囲を含む内部域;及び該後面及びその近傍を含む後面外部域を含み、該前面外部域は、平均前面係数を有し、該後面外部域は、平均後面係数を有し、該内部域は、平均内部表面係数を有し、の少なくとも1つは、少なくとも約20、好ましくは、少なくとも約25、より好ましくは、少なくとも約30、さらにより好ましくは、少なくとも約35、最も好ましくは、少なくとも約40であり、該前面及び後面外部域は独立して、少なくとも約0.1μm、好ましくは、約0.1μm~約20μm、より好ましくは、約0.25μm~約15μm、さらにより好ましくは、約0.5μm~約12.5μm、最も好ましくは、約1μm~約10μmの範囲に及ぶを有する、水和シリコーンヒドロゲルコンタクトレンズ。前面及び後面が、正電荷粒子付着試験において、最大約200、好ましくは、最大約160、より好ましくは、最大約120、さらにより好ましくは、最大約90、最も好ましくは、最大約60個の正電荷粒子を引き付けることを特徴とする、低い表面濃度の負電荷基例えば、カルボン酸基を有する、請求項11に記載の水和シリコーンヒドロゲルコンタクトレンズ。バルク材料としてのシリコーンヒドロゲル材料、前面及び反対の後面を含む水和シリコーンヒドロゲルコンタクトレンズであって、1少なくとも約40、好ましくは、少なくとも約60、より好ましくは、少なくとも約80、さらにより好ましくは、少なくとも約110barrermmの酸素伝達率、及び2約0.046以下、好ましくは、約0.043以下、より好ましくは、約0.040以下の臨界摩擦係数を有することを特徴とする良好な表面潤滑性を有し、該前面及び後面が、正電荷粒子付着試験において、最大約200、好ましくは、最大約160、より好ましくは、最大約120、さらにより好ましくは、最大約90、最も好ましくは、最大約60個の正電荷粒子を引き付けることを特徴とする、低い表面濃度の負電荷基例えば、カルボン酸基を有する、水和シリコーンヒドロゲルコンタクトレンズ。シリコーンヒドロゲル材料の内部層、前面外部ヒドロゲル層及び後面外部ヒドロゲル層を含む水和シリコーンヒドロゲルコンタクトレンズであって、前面及び後面外部ヒドロゲル層が、実質的に均一な厚さであり、且つ、シリコーンヒドロゲル材料の内部層を完全に包み込むようにコンタクトレンズの周辺端部で融合しており、断面表面係数プロファイルにおける前面外部域、後面外部域及び内部域が、それぞれ、前面外部ヒドロゲル、後面外部ヒドロゲル及び内部層を表し、水和シリコーンヒドロゲルコンタクトレンズが、約10~約70、好ましくは、約10~約65、より好ましくは、約10~約60、さらにより好ましくは、約15~約55、最も好ましくは、約15~約50重量の含水率WCLensを有し、前面及び後面外部ヒドロゲル層が、約0.1μm~約20μm、より好ましくは、約0.25μm~約15μm、さらにより好ましくは、約0.5μm~約12.5μm、最も好ましくは、約1μm~約10μmの厚さを有し、前面及び後面外部ヒドロゲル層が、互いに独立して、WCLensが45以下である場合、少なくとも約100好ましくは、少なくとも約150、より好ましくは、少なくとも約200、さらにより好ましくは、少なくとも約250、最も好ましくは、少なくとも約300の水膨張率、又はWCLensが45超である場合、少なくとも約の水膨張率を有する、請求項11~13のいずれか一項に記載の水和シリコーンヒドロゲルコンタクトレンズ。前面及び後面外部ヒドロゲル層が、互いに独立して、WCLens≦55である場合、少なくとも約150の水膨張率を有する、請求項14に記載の水和シリコーンヒドロゲルコンタクトレンズ。前面及び後面外部ヒドロゲル層が、互いに独立して、WCLens≦60である場合、少なくとも約200の水膨張率を有する、請求項14に記載の水和シリコーンヒドロゲルコンタクトレンズ。前面及び後面外部ヒドロゲル層が、互いに独立して、WCLens≦65である場合、少なくとも約250の水膨張率を有する、請求項14に記載の水和シリコーンヒドロゲルコンタクトレンズ。前面及び後面外部ヒドロゲル層が、互いに独立して、少なくとも約300の水膨張率を有する、請求項14に記載の水和シリコーンヒドロゲルコンタクトレンズ。前面及び後面外部ヒドロゲル層が独立して、約0.25μm~約15μmの厚さを有する、請求項1~7、9、10及び14~18のいずれか一項に記載の水和シリコーンヒドロゲルコンタクトレンズ。前面及び後面外部ヒドロゲル層が独立して、約0.5μm~約12.5μmの厚さを有する、請求項1~10及び14~18のいずれか一項に記載の水和シリコーンヒドロゲルコンタクトレンズ。前面及び後面外部ヒドロゲル層が独立して、約1μm~約10μmの厚さを有する、請求項1~10及び14~18のいずれか一項に記載の水和シリコーンヒドロゲルコンタクトレンズ。その層状構造形状中に、ポリマー材料の2つの移行層をさらに含むシリコーンヒドロゲルコンタクトレンズであって、2つの移行層の各々が、内部層と前面及び後面外部ヒドロゲル層の1つの間に位置しており、そして、実質的に均一の厚さであり、各移行層の厚さが、少なくとも約0.05μm、好ましくは、約0.05μm~約10μm、より好ましくは、約0.1μm~約7.5μm、さらにより好ましくは、約0.15μm~約5μmである、請求項1~10及び14~21のいずれか一項に記載の水和シリコーンヒドロゲルコンタクトレンズ。SiHyコンタクトレンズを指の間で摩擦した後に、暗視野下で表面のクラッキングラインが見られないことを特徴とする高いデジタル摩擦耐性を有する、請求項1~22のいずれか一項に記載の水和シリコーンヒドロゲルコンタクトレンズ。約0.043以下、より好ましくは、約0.040以下の臨界摩擦係数を有することを特徴とする良好な表面潤滑性を有する、請求項1~23のいずれか一項に記載の水和シリコーンヒドロゲルコンタクトレンズ。少なくとも約10秒の水崩壊時間を有することを特徴とする表面親水性;約90degree以下、好ましくは、約80degree以下、より好ましくは、約70degree以下、さらにより好ましくは、約60degree以下、最も好ましくは、約50degree以下の平均水接触角を有することを特徴とする表面湿潤性;又はそれらの組み合わせを有する、請求項1~23のいずれか一項に記載の水和シリコーンヒドロゲルコンタクトレンズ。移行層が、カルボキシルCOOH含有ポリマー、好ましくは、アクリル酸又はメタクリル酸のホモ又はコポリマー、より好ましくは、ポリアクリル酸又はポリメタクリル酸を含む、請求項22に記載の水和シリコーンヒドロゲルコンタクトレンズ。前面及び後面外部ヒドロゲル層が、水溶性及び架橋性親水性ポリマー材料を事前に形成するシリコーンヒドロゲルコンタクトレンズ上に適用及び架橋することにより形成され、事前に形成するシリコーンヒドロゲルコンタクトレンズが、コンタクトレンズの表面及び/又は近傍にアミノ及び/もしくはカルボキシル基、又はアミノ及び/もしくはカルボキシル基を含むベースコーティングを含み;事前に形成するシリコーンヒドロゲルコンタクトレンズが架橋後に内部層になる、請求項1~10、14~22及び26のいずれか一項に記載の水和シリコーンヒドロゲルコンタクトレンズ。水溶性及び架橋性親水性ポリマー材料が、三次元網目構造及び該網目構造内の架橋性基、好ましくは、アゼチジニウム基を含む部分架橋ポリマー材料である、請求項27に記載の水和シリコーンヒドロゲルコンタクトレンズ。水溶性及び架橋性親水性ポリマー材料が、iエピクロロヒドリン官能化ポリアミン又はポリアミドアミンから誘導される、約20~約95重量の第一ポリマー鎖、iiアミノ基、カルボキシル基、チオール基及びそれらの組み合わせからなる群より選択される少なくとも1つの反応性官能基を有する少なくとも1つの親水性増強剤から誘導される、約5~約80重量の親水性部分又は第二ポリマー鎖ここで、親水性部分又は第二ポリマー鎖は、エピクロロヒドリン官能化ポリアミン又はポリアミドアミンの1つのアゼチジニウムazetitdinium基と親水性増強剤の1つのアミノ、カルボキシル又はチオール基間でそれぞれ形成される1つ又は複数の共有結合を介して、第一ポリマー鎖に共有連結している、及びiii第一ポリマー鎖の一部又は第一ポリマー鎖に共有連結しているペンダントもしくは末端基であるアゼチジニウム基を含む、請求項27に記載の水和シリコーンヒドロゲルコンタクトレンズ。親水性増強剤としての親水性ポリマーが、PEG-NH2;PEG-SH;PEG-COOH;H2N-PEG-NH2;HOOC-PEG-COOH;HS-PEG-SH;H2N-PEG-COOH;HOOC-PEG-SH;H2N-PEG-SH;1つ又は複数のアミノ、カルボキシル又はチオール基を有する多岐PEG;1つ又は複数のアミノ、カルボキシル又はチオール基を有するPEGデンドリマー;非反応性親水性ビニルモノマーのジアミノ-、ジカルボキシル-、モノアミノ-又はモノカルボキシル末端ホモ-又はコポリマー;1約60重量以下、好ましくは、約0.1~約30、より好ましくは、約0.5~約20、さらにより好ましくは、約1~約15重量の少なくとも1つの反応性ビニルモノマー及び2少なくとも1つの非反応性親水性ビニルモノマーを含む組成物の重合生成物であるコポリマー;又はそれらの組み合わせであり、PEGが、ポリエチレングリコールセグメントであり、反応性ビニルモノマーが、アミノ-C1-C6アルキルメタアクリレート、C1-C6アルキルアミノ-C1-C6アルキルメタアクリレート、アリルアミン、ビニルアミン、アミノ-C1-C6アルキルメタアクリルアミド、C1-C6アルキルアミノ-C1-C6アルキルメタアクリルアミド、アクリル酸、C1-C4アルキルアクリル酸、N,N-2-アクリルアミドグリコール酸、β-メチル-アクリル酸、α-フェニルアクリル酸、β-アクリルオキシプロピオン酸、ソルビン酸、アンゲリカ酸、ケイ皮酸、1-カルボキシ-4-フェニルブタジエン-1,3、イタコン酸、シトラコン酸、メサコン酸、グルタコン酸、アコニット酸、マレイン酸、フマル酸、トリカルボキシエチレン及びそれらの組み合わせからなる群より選択され、非反応性ビニルモノマーが、アクリルアミド、メタクリルアミド、N,N-ジメチルアクリルアミド、N,N-ジメチルメタクリルアミド、N-ビニルピロリドン、N,N-ジメチルアミノエチルメタクリレート、N,N-ジメチルアミノエチルアクリレート、N,N-ジメチルアミノプロピルメタクリルアミド、N,N-ジメチルアミノプロピルアクリルアミド、グリセロールメタクリレート、3-アクリロイルアミノ-1-プロパノール、N-ヒドロキシエチルアクリルアミド、N-[トリスヒドロキシメチルメチル]-アクリルアミド、N-メチル-3-メチレン-2-ピロリドン、1-エチル-3-メチレン-2-ピロリドン、1-メチル-5-メチレン-2-ピロリドン、1-エチル-5-メチレン-2-ピロリドン、5-メチル-3-メチレン-2-ピロリドン、5-エチル-3-メチレン-2-ピロリドン、2-ヒドロキシエチルメタアクリレート、ヒドロキシプロピルメタアクリレート、ホスホリルコリン含有ビニルモノマー、最大1500ダルトンの重量平均分子量を有するC1-C4-アルコキシポリエチレングリコールメタアクリレート、N-ビニルホルムアミド、N-ビニルアセトアミド、N-ビニルイソプロピルアミド、N-ビニル-N-メチルアセトアミド、アリルアルコール、ビニルアルコールコポリマー中の酢酸ビニルの加水分解形態及びそれらの組み合わせからなる群より選択される、請求項29に記載の水和シリコーンヒドロゲルコンタクトレンズ。前面及び後面外部ヒドロゲル層が、熱誘導カップリング反応においてアゼチジニウム基から誘導される架橋を含む、請求項1~10、14~22、26~30のいずれか一項に記載の水和シリコーンヒドロゲルコンタクトレンズ。シリコーンヒドロゲル材料が、シリコーン含有ビニルモノマー、シリコーン含有ビニルマクロマー、シリコーン含有プレポリマー、親水性ビニルモノマー、疎水性ビニルモノマー、架橋剤、フリーラジカル開始剤、親水性ビニルマクロマー/プレポリマー及びそれらの組み合わせからなる群より選択される少なくとも1つの成分を含むシリコーンヒドロゲルレンズ調合物から得られる、請求項1~31のいずれか一項に記載の水和シリコーンヒドロゲルコンタクトレンズ。シリコーンヒドロゲルレンズ調合物が、1N,N-ジメチルアクリルアミド、N,N-ジメチルメタクリルアミド、N-ビニルピロリドン、N-ビニル-N-メチルアセトアミド、1-メチル-5-メチレン-2-ピロリドン、5-メチル-3-メチレン-2-ピロリドン、ヒドロキシエチルメタクリレート、ヒドロキシエチルアクリレート及びそれらの組み合わせからなる群より選択される親水性ビニルモノマー;ならびに2シリコーン含有ビニルモノマー、ポリシロキサン-含有ビニルモノマーもしくはマクロマー及び/又はシリコーン含有プレポリマーを含む、請求項32に記載の水和シリコーンヒドロゲルコンタクトレンズ。"